(57)【要約】  本発明は、自然の入射する太陽光を太陽電池に利用可能な光に変換するために使用される、ポリメチル（メタ）アクリレートからなるプラスチック成形体における蛍光変換染料からなる組合せに関する。プラスチック成形体は、キャスティング法において重合される。【特許請求の範囲】
【請求項１】
ポリメチル（メタ）アクリレートからなる単層または多層のプラスチック成形体において、
該成形体が少なくとも１つの蛍光染料で着色されており、
および
該成形体が少なくとも１つのＵＶ吸収剤を含有し、その際、このＵＶ吸収剤は、置換基、例えばヒドロキシル基および／またはアルコキシ基が２位および／または４位に存在するベンゾフェノンの誘導体、好ましくは２−ヒドロキシ−４−ｎ−オクトキシベンゾフェノン、２，４−ジヒドロキシベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノンまたは２−ヒドロキシ−４−メトキシベンゾフェノンであるか、
または
２−［２−ヒドロキシ−３，５−ジ−（α，α−ジメチル−ベンジル）−フェニル］−ベンズトリアゾール、２−（２−ヒドロキシ−３，５−ジ−ｔｅｒｔ−ブチルフェニル）−ベンズトリアゾール、２−（２−ヒドロキシ−３−ブチル−５−メチルフェニル）−５−クロロベンズトリアゾール、２−（２−ヒドロキシ−３，５−ジ−ｔｅｒｔ−ブチルフェニル）−５−クロロベンズトリアゾール、２−（２−ヒドロキシ−３，５−ジ−ｔｅｒｔ−アミルフェニル）−ベンズトリアゾール、２−（２−ヒドロキシ−５−ｔｅｒｔ−ブチルフェニル）−ベンズトリアゾール、２−（２−ヒドロキシ−３−ｓｅｃ−ブチル−５−ｔｅｒｔ−ブチルフェニル）−ベンズトリアゾールおよび２−（２−ヒドロキシ−５−ｔｅｒｔ−オクチルフェニル）−ベンズトリアゾール、フェノール、２，２’−メチレンビス［６−（２Ｈ−ベンズトリアゾール−２−イル）−４−（１，１，３，３−テトラメチルブチル）］からなる群から選択された置換ベンゾトリアゾールであるか、
または
２−（２’−ヒドロキシフェニル）−１，３，５−トリアジンのクラスのＵＶ吸収剤、好ましくは２−（４，６−ジフェニル−１，２，５−トリアジン−２−オキシ）−５−（ヘキシルオキシ）フェノールであるか、
または
２−シアノ−３，３−ジフェニルアクリル酸エチルエステルであるか、
または
置換安息香酸フェニルエステルであるか、
または式（Ｉ）
【化１】
2013534261.tif 000008
〔式中、基Ｒ1およびＲ2は、無関係に、１〜２０個、有利に１〜８個の炭素原子を有する、置換または非置換のアルキル基またはシクロアルキル基であり、これらの基は、直鎖状または分枝鎖状であってよい〕で示される化合物、特に好ましいのは、２−エトキシ−２’−エチル−シュウ酸ジアニリドまたは２−エトキシ−５−ｔｅｒｔ−ブチル−２’−エチル−シュウ酸ジアニリドであるか、
または
マトリックスポリマー分子中で、重合可能なＵＶ吸収性化合物、殊にベンゾフェノン誘導体もしくはベンズトリアゾール誘導体のアクリル誘導体、メタクリル誘導体またはアリル誘導体との共重合後に共有結合されているＵＶ吸収性基
であることを特徴とする、ポリメチル（メタ）アクリレートからなる単層または多層のプラスチック成形体。
【請求項２】
前記成形体がＨＡＬＳ化合物を、有利にビス−（２，２，６，６−テトラメチル−４−ピペリジル）−セバケート、８−アセチル−３−ドデシル−７，７，９，９−テトラメチル−１，３，８−トリアザスピロ［４．５］−デカン−２，５−ジオン、ビス−（２，２，６，６−テトラメチル−４−ピペリジル）−スクシネート、ポリ−（Ｎ−β−ヒドロキシエチル−２，２，６，６−テトラメチル−４−ヒドロキシピペリジン−コハク酸エステル）またはビス−（Ｎ−メチル−２，２，６，６−テトラメチル−４−ピペリジル）−セバケートからなる群から選択されたＨＡＬＳ化合物を、前記（メタ）アクリレートコポリマーに対して、特に有利に０．０１質量％〜１５質量％、殊に有利に０．０２質量％〜１０質量％、とりわけ有利に０．０２質量％〜５質量％の量で含有することを特徴とする、請求項１記載のポリメチル（メタ）アクリレートからなるプラスチック成形体。
【請求項３】
前記成形体が少なくとも１つの蛍光染料で着色された、複数の個々のプラスチック成形体または個々の接着されたプラスチック成形体から構成されていることを特徴とする、請求項１または２記載のポリメチル（メタ）アクリレートからなるプラスチック成形体。
【請求項４】
前記成形体が少なくとも１つの蛍光染料で着色された１つ以上のプラスチック成形体を、少なくとも１つの蛍光染料または少なくとも１つの別の蛍光染料で着色された、２つの他のプラスチック成形体の間で重合させることにより生じた複数のプラスチック成形体から構成されていることを特徴とする、請求項１から３までのいずれか１項に記載のポリメチル（メタ）アクリレートからなるプラスチック成形体。
【請求項５】
前記成形体が少なくとも１つの有機蛍光染料で、有利に、リレン、ペリレン、テリレンおよび／またはクアテリレンをベースとする有機蛍光染料からなる群から選択された、少なくとも１つの有機蛍光染料で着色されていることを特徴とする、請求項１から４までのいずれか１項に記載のポリメチル（メタ）アクリレートからなるプラスチック成形体。
【請求項６】
前記成形体が錯体のランタノイド化合物をベースとする少なくとも１つの染料またはナノスコピック半導体構造（量子ドット）をベースとする少なくとも１つの染料で着色されていることを特徴とする、請求項１から５までのいずれか１項に記載のポリメチル（メタ）アクリレートからなるプラスチック成形体。
【請求項７】
請求項１から６までのいずれか１項に記載のポリメチル（メタ）アクリレートからなるプラスチック成形体の製造法において、
前記成形体が次の工程：
染料または染料混合物をモノマー混合物中に溶解し、
このモノマー混合物をチャンバー中に移し、
引続き温度上昇によって重合させる
ことを含むキャスティング法において製造されることを特徴とする、ポリメチル（メタ）アクリレートからなるプラスチック成形体の製造法。
【請求項８】
請求項１から６までのいずれか１項に記載のプラスチック成形体と太陽電池とからなる装置。
【請求項９】
フォトニック層、有利に逆オパール構造として構成されているかまたはフォトニック結晶から構成されているかまたは誘電性干渉フィルター、特に有利にエッジフィルターもしくはバンドパスフィルターとして構成されている誘電性干渉フィルターからなるフォトニック層がプラスチック成形体上に配置されていることを特徴とする、請求項８記載の装置。
【請求項１０】
平面状レフレクター、有利にミラーまたは白色フィルムまたは白色板がプラスチック成形体の下に配置されていることを特徴とする、請求項８または９記載の装置。
【請求項１１】
フォトニック層がプラスチック成形体上に配置されかつレフレクターがプラスチック成形体の下に配置されていることを特徴とする、請求項１０記載の装置。
【請求項１２】
ソーラーコレクターを製造するための、請求項１から６までのいずれか１項に記載のプラスチック成形体の使用。
【請求項１３】
ソーラーコレクターを製造するための、請求項９から１１までのいずれか１項に記載の装置の使用。
【発明の詳細な説明】
【技術分野】
【０００１】
発明の分野
本発明は、自然の入射する太陽光を特に長時間に亘って太陽電池に利用可能な光に変換するために使用される、ポリメチル（メタ）アクリレートからなるプラスチック成形体における蛍光変換染料からなる組合せに関する。プラスチック成形体は、キャスティング法において重合される。
【０００２】
技術水準
光電池は、入射した太陽光を部分的にのみ利用可能な電気エネルギーに変換することができ、このエネルギーの大部分は、熱の形で失われる。すなわち、例えばシリコン太陽電池は、結晶シリコンの１．１ｅＶのバンドギャップを上廻るエネルギーを有する全てのフォトンを吸収することができる。これは、１１００ｎｍ未満の波長に相当する。吸収されたフォトンの過剰のエネルギーは、熱に変換され、および太陽電池の加熱をまねき、太陽電池の効率を低下させる。
【０００３】
蛍光変換太陽電池の構造および作用は、米国特許第４１１０１２３号明細書（Ｆｒａｕｎｈｏｆｅｒ）またはＡｐｐｌ．Ｐｈｙｓ．１４，１２３頁以降（１９７７）の記載から公知である。
【０００４】
ＷＯ  ２００７／０３１４４６（ＢＡＳＦ  ＡＧ）には、蛍光染料で被覆されている、１つ以上のガラス板またはポリマーシートから構成された蛍光変換太陽電池が記載されている。蛍光染料として、テリレンカルボン酸誘導体をベースとする染料またはこの染料と別の蛍光染料との組合せが使用される。ここで、染料を含有する配合物でガラス板を被覆する、特殊な工程が必要であることは、不利である。
【０００５】
レンズまたはミラーを有する集光システム
光を太陽電池上に集中させるためのレンズまたはミラーを基礎にする光学系は、公知であり、１０００倍までの集光係数が達成される。しかし、光学的解決の際の欠点は、光の全ての電磁スペクトルが集中され、したがって、有効な光だけが集中されるのではなく、光起電的に有効ではない光も集中されることである。これは、太陽電池の望ましくない熱負荷および効率の減少をまねく。温度が高くなりすぎないようにさせるために、太陽電池は、能動的または受動的に冷却することができる。更に、レンズまたはレンズ系は、費用を掛けて機械的に太陽の位置を追跡しなければならず、さらに、これらのレンズまたはレンズ系は、直接衝突する光だけを結像しうる。拡散光は、ほとんどエネルギー取得に貢献しないかまたは全くエネルギー取得に貢献しない。（米国特許第５４８９２９７号明細書参照）
【０００６】
課題
上記で討論した公知技術水準を考慮に入れて、
・  拡散光を利用し、したがって、費用の掛かる追跡機構なしで十分であり、
・  使用される太陽電池（例えば、ＳｉまたはＧａＡｓ）の吸収スペクトルに合わせた光を供給し、
・  集光器と比較可能な集中度を達成し、
・  簡単かつ安価に製造され、
・  太陽電池の熱負荷量およびそれに関連した効率損失を減少させ、
・  活性の太陽電池面積を減少させ、
・  気候の影響に対して安定であり、および運転の経過中に光学的性質が実質的に変化しない
という状態である、光学的太陽光のための集中経路を開発するという課題が課された。
【０００７】
解決
上記した課題の解決は、プラスチック成形体において、様々な蛍光変換染料を特殊なＵＶ吸収剤および場合によりラジカル捕捉剤と組み合わせて使用することによって成功し、この場合この染料のスペクトルは、入射した光がそれぞれの太陽電池に合わせた波長で意図的に放射されるように互いに一致している。
【０００８】
更に、この解決は、染料または染料混合物をモノマー混合物中に溶解し、引続き重合してプラスチック成形体にすることを含む。
【０００９】
プラスチック成形体は、単層または多層で構成されていてよく、および同一かまたは異なる染料または染料混合物を含有する、複数の層を含むことができる。個々の層は、例えば接着によって、または重合によって互いに堅固に結合されていてよい。これは、例えばドイツ連邦共和国特許第１０２３３６８４号明細書およびドイツ連邦共和国特許第１０２５４２７６号明細書中に記載された方法により行なうことができる。
【００１０】
しかし、積層は、個々のプラスチック成形体のルーズな互いの積重ねによって行なわれてもよい。
【００１１】
本発明による解決は、次の利点を提供する：
−  入射した太陽光がシリコン光電池に最適な波長に変換されること、
−  蛍光変換太陽電池の製造が公知方法により行なわれうること、
−  太陽電池がヴァンダリズム（景観破壊）から保護されていること、
−  変換率が予想外に高いこと、
−  プラスチック成形体が太陽電池の幾何学的かつ静的な要件に簡単に適合可能であること、
−  プラスチック成形体が鉱物ガラスからなる比較可能な装置よりも軽量であること、
−  プラスチック成形体が耐衝撃性を備えていてよく、したがって、太陽電池装置は、雹（ひょう）または霰（あられ）から保護されていること、
−  プラスチック成形体が類似の、安定化されていない成形体と比較して、耐候試験において、蛍光強度の僅かな減少だけを示すというか、むしろ、蛍光強度の増加を示すこと。
【００１２】
プラスチック成形体の製造
モノマー
（メタ）アクリレート
モノマーの特に好ましい群は、（メタ）アクリレートである。（メタ）アクリレートの表現は、メタクリレートおよびアクリレートならびにこれら双方からなる混合物を含む。
【００１３】
前記モノマーは、一般に公知である。この前記モノマーには、特に、飽和アルコールに由来する（メタ）アクリレート、例えばメチル（メタ）アクリレート、エチル（メタ）アクリレート、プロピル（メタ）アクリレート、イソプロピル（メタ）アクリレート、ｎ−ブチル（メタ）アクリレート、ｔｅｒｔ−ブチル（メタ）アクリレート、ブトキシメチル（メタ）アクリレート、ペンチル（メタ）アクリレート、ヘキシル（メタ）アクリレート、ヘプチル（メタ）アクリレート、オクチル（メタ）アクリレート、イソオクチル（メタ）アクリレート、イソデシル（メタ）アクリレート、テトラヒドロフルフリル（メタ）アクリレート、シクロヘキシル（メタ）アクリレートおよび２−エチルヘキシル（メタ）アクリレート、不飽和アルコールに由来する（メタ）アクリレート、例えばオレイル（メタ）アクリレート、２−プロピニル（メタ）アクリレート、アリルメタクリレート、ビニル（メタ）アクリレート、アリール（メタ）アクリレート、例えばベンジル（メタ）アクリレートまたはフェニル（メタ）アクリレートが属し、この場合アリール基は、それぞれ置換されていないか、または４回まで置換されていてよく；
シクロアルキル（メタ）アクリレート、例えば３−ビニルシクロヘキシル（メタ）アクリレート、
ボルニル（メタ）アクリレート；イソボルニル（メタ）アクリレート、ヒドロキシアルキル（メタ）アクリレート、例えば３−ヒドロキシプロピル（メタ）アクリレート、３，４−ジヒドロキシブチル（メタ）アクリレート、２−ヒドロキシエチル（メタ）アクリレート、２−ヒドロキシプロピル（メタ）アクリレート；グリコールジ（メタ）アクリレート、例えば１，４−ブタンジオール（メタ）アクリレート、エーテルアルコールの（メタ）アクリレート、例えばテトラヒドロフルフリル（メタ）アクリレート、ビニルオキシエトキシエチル（メタ）アクリレート；メタクリル酸のアミドおよびニトリル、例えば
Ｎ−（３−ジメチルアミノプロピル）（メタ）アクリルアミド、Ｎ−（ジエチルホスホノ）（メタ）アクリルアミド、１−メタクリロイルアミド−２−メチル−２−プロパノール；硫黄含有メタクリレート、例えばエチルスルフィニルエチル（メタ）アクリレート、４−チオシアナトブチル（メタ）アクリレート、エチルスルホニルエチル（メタ）アクリレート、チオシアナトメチル（メタ）アクリレート、
メチルスルフィニルメチル（メタ）アクリレート、ビス（（メタ）アクリロイルオキシエチル）スルフィド；多価（メタ）アクリレート、例えばトリメチロイルプロパントリ（メタ）アクリレートが属する。
【００１４】
前記モノマーは、個別的に、または混合物として使用されてよい。この場合、メタクリレートおよびアクリル酸エステルを含有する混合物が特に好ましい。
【００１５】
ラジカル形成剤
重合は、一般的に公知のラジカル開始剤を用いて開始される。好ましい開始剤には、特に当業界において一般に公知のアゾ開始剤、例えばＡＩＢＮおよび１，１−アゾビスシクロヘキサンカルボニトリル、ならびにペルオキシ化合物、例えばメチルエチルケトンペルオキシド、アセチルアセトンペルオキシド、ジラウリルペルオキシド、ｔｅｒｔ−ブチルペル−２−エチルヘキサノエート、ケトンペルオキシド、メチルイソブチルケトンペルオキシド、シクロヘキサノンペルオキシド、ジベンゾイルペルオキシド、ｔｅｒｔ−ブチルペルオキシベンゾエート、ｔｅｒｔ−ブチルペルオキシイソプロピルカーボネート、２，５−ビス（２−エチルヘキサノイル−ペルオキシ）−２，５−ジメチルヘキサン、ｔｅｒｔ−ブチルペルオキシ−２−エチルヘキサノエート、ｔｅｒｔ−ブチルペルオキシ−３，５，５−トリメチルヘキサノエート、ジクミルペルオキシド、１，１−ビス（ｔｅｒｔ−ブチルペルオキシ）シクロヘキサン、１，１−ビス（ｔｅｒｔ−ブチルペルオキシ）−３，３，５−トリメチルシクロヘキサン、クミルヒドロペルオキシド、ｔｅｒｔ−ブチルヒドロペルオキシド、ビス（４−ｔｅｒｔ−ブチルシクロヘキシル）ペルオキシジカーボネート、前記化合物の２つ以上の互いの混合物ならびに前記化合物と、同様にラジカルを形成しうる、記載されなかった化合物との混合物が属する。
【００１６】
前記化合物は、しばしば、モノマーの質量に対して０．０１〜１．０質量％、特に０．０５〜０．３質量％の量で使用される。
【００１７】
耐衝撃性改良剤
ポリメチルメタクリレート成形体の製造に使用しうる、好ましい耐衝撃性注型品は、架橋されたポリマー粒子のエラストマー相である耐衝撃性改良剤を１質量％〜３０質量％、有利に２質量％〜２０質量％、特に有利に３質量％〜１５質量％、殊に５質量％〜１２質量％含有する。
【００１８】
耐衝撃性改良剤は、自体公知の方法で、パール重合または乳化重合によって得ることができる。
【００１９】
好ましい耐衝撃性改良剤は、５０〜１０００ｎｍ、有利に６０〜５００ｎｍ、特に有利に８０〜１２０ｎｍの範囲内の平均粒度を有する架橋された粒子である。
【００２０】
この種の粒子は、例えば一般的にメチルメタクリレート少なくとも４０質量％、有利に５０質量％〜７０質量％、ブチルアクリレート２０質量％〜８０質量％、有利に２５質量％〜３５質量％ならびに架橋性モノマー、例えば多官能性（メタ）アクリレート、例えばアリルメタクリレートおよび前記ビニル化合物と共重合しうるコモノマー０．１質量％〜２質量％、有利に０．５質量％〜１質量％を含有する混合物をラジカル重合することによって得ることができる。
【００２１】
好ましいコモノマーには、特にＣ1〜Ｃ4アルキル（メタ）アクリレート、例えばエチルアクリレートもしくはブチルメタクリレート、有利にメチルアクリレート、または別のビニル重合可能なモノマー、例えばスチレンが属する。前記粒子を製造するための混合物は、特にコモノマーを０質量％〜１０質量％、有利に０．５質量％〜５質量％含むことができる。
【００２２】
特に好ましい耐衝撃性改良剤は、二層の、特に有利に三層のコアシェル構造を有するポリマー粒子である。この種のコアシェル構造を有するポリマーは、特に欧州特許出願公開第０１１３９２４号明細書、欧州特許出願公開第０５２２３５１号明細書、欧州特許出願公開第０４６５０４９号明細書および欧州特許出願公開第０６８３０２８号明細書中に記載されている。
【００２３】
アクリレートゴムをベースとする、特に好ましい耐衝撃性改良剤は、とりわけ次の構造を有する：
コア：コアの質量に対して少なくとも９０質量％のメチルメタクリレートの割合を有するポリマー。
シェル１：この第１のシェルの質量に対して少なくとも８０質量％のブチルアクリレートの割合を有するポリマー。
シェル２：この第２のシェルの質量に対して少なくとも９０質量％のメチルメタクリレートの割合を有するポリマー。
【００２４】
前記のコアならびにシェルは、記載されたモノマーと共にそれぞれ他のモノマーを含有していてよい。この他のモノマーは、先に説明したものであり、この場合特に好ましいコモノマーは、架橋作用を有する。
【００２５】
例えば、好ましいアクリレートゴム改良剤は、次の構造を有する：
コア：メチルメタクリレート（９５．７質量％）とエチルアクリレート（４質量％）とアリルメタクリレート（０．３質量％）とからなるコポリマー、
Ｓ１：ブチルアクリレート（８１．２質量％）とスチレン（１７．５質量％）とアリルメタクリレート（１．３質量％）とからなるコポリマー、
Ｓ２：メチルメタクリレート（９６質量％）とエチルアクリレート（４質量％）とからなるコポリマー。
【００２６】
アクリレートゴム改良剤のコア対単数または複数のシェルの比は、幅広い範囲内で変動することができる。特に、コア対シェルＫ／Ｓの質量比は、２０：８０〜８０：２０の範囲内、有利に１つのシェルを有する改良剤の場合に３０：７０〜７０：３０であり、或いはコア対シェル１対シェル２  Ｋ／Ｓ１／Ｓ２の比は、１０：８０：１０〜４０：２０：４０の範囲内、特に有利に２つのシェルを有する改良剤の場合に２０：６０：２０〜３０：４０：３０の範囲内にある。
【００２７】
コアシェル型改良剤の粒度は、通常、５０〜１０００ｎｍ、有利に１００〜５００ｎｍ、特に有利に１５０〜４５０ｎｍの範囲内にあり、それによって制限を生じることはない。
【００２８】
特別な実施態様によれば、ポリメチル（メタ）アクリレート成形体は、ＩＳＯ  ５２７／２による、少なくとも２８００Ｎ／ｍｍ2、有利に少なくとも３３００Ｎ／ｍｍ2の弾性率を有する。
【００２９】
前記プラスチック成形体は、ポリカーボネート（ＰＣ）、ポリスチレン（ＰＳ）、ポリアミド（ＰＡ）、ポリエステル（ＰＥ）、熱可塑性ポリウレタン（ＰＵ）、ポリエーテルスルホン、ポリスルホン、ビニルポリマー、例えばポリ塩化ビニル（ＰＶＣ）から構成されていてもよい。
【００３０】
光安定剤
光安定剤とは、ＵＶ吸収剤、ＵＶ安定剤およびラジカル捕捉剤ならびに前記化合物からなる混合物であると理解すべきである。
【００３１】
本発明によるプラスチック成形体中に含まれるＵＶ保護剤（ＵＶ吸収剤）は、
ベンゾフェノンの誘導体であって、その置換基、例えばヒドロキシル基および／またはアルコキシ基が多くの場合に２位および／または４位に存在するベンゾフェノンの誘導体。このために、好ましくは、２−ヒドロキシ−４−ｎ−オクトキシベンゾフェノン、２，４−ジヒドロキシベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、２−ヒドロキシ−４−メトキシベンゾフェノンが挙げられ、
または
２−［２−ヒドロキシ−３，５−ジ−（α，α−ジメチル−ベンジル）−フェニル］−ベンズトリアゾール、２−（２−ヒドロキシ−３，５−ジ−ｔｅｒｔ−ブチルフェニル）−ベンズトリアゾール（Ｔｉｎｕｖｉｎ  ３２０）、２−（２−ヒドロキシ−３−ブチル−５−メチルフェニル）−５−クロロベンズトリアゾール、２−（２−ヒドロキシ−３，５−ジ−ｔｅｒｔ−ブチルフェニル）−５−クロロベンズトリアゾール、２−（２−ヒドロキシ−３，５−ジ−ｔｅｒｔ−アミルフェニル）−ベンズトリアゾール、２−（２−ヒドロキシ−５−ｔｅｒｔ−ブチルフェニル）−ベンズトリアゾール、２−（２−ヒドロキシ−３−ｓｅｃ−ブチル−５−ｔｅｒｔ−ブチルフェニル）−ベンズトリアゾールおよび２−（２−ヒドロキシ−５−ｔｅｒｔ−オクチルフェニル）−ベンズトリアゾール、フェノール、２，２’−メチレンビス［６−（２Ｈ−ベンズトリアゾール−２−イル）−４−（１，１，３，３−テトラメチルブチル）］
または
２−（２’−ヒドロキシフェニル）−１，３，５−トリアジンのクラスのＵＶ吸収剤、殊に２−（４，６−ジフェニル−１，２，５−トリアジン−２−オキシ）−５−（ヘキシルオキシ）フェノール
または
２−シアノ−３，３−ジフェニルアクリル酸エチルエステル、
または
置換安息香酸フェニルエステル
または
式（Ｉ）
【化１】
2013534261.tif 000002
〔式中、基Ｒ1およびＲ2は、無関係に、１〜２０個、有利に１〜８個の炭素原子を有するアルキル基またはシクロアルキル基である〕で示される化合物である。前記脂肪族基は、有利に直鎖状または分枝鎖状であり、かつ置換基、例えばハロゲン原子を有していてよい。
【００３２】
好ましいアルキル基には、メチル基、エチル基、プロピル基、イソプロピル基、１−ブチル基、２−ブチル基、２−メチルプロピル基、ｔｅｒｔ−ブチル基、ペンチル基、２−メチルブチル基、１，１−ジメチルプロピル基、ヘキシル基、ヘプチル基、オクチル基、１，１，３，３−テトラメチルブチル基、ノニル基、１−デシル基、２−デシル基、ウンデシル基、ドデシル基、ペンタデシル基およびエイコシル基が属する。
【００３３】
好ましいシクロアルキル基には、シクロプロピル基、シクロブチル基、シクロペンチル基、シクロヘキシル基、シクロヘプチル基およびシクロオクチル基が属し、これらは、場合により分枝鎖状または非分枝鎖状のアルキル基で置換されていてもよい。
【００３４】
特に好ましいのは、２−エトキシ−２’−エチル−シュウ酸ジアニリドであり、この化合物は、商業的にＣｌａｒｉａｎｔ社によって商品名（登録商標）Ｓａｎｄｕｖｏｒ  ＶＳＵで、ならびにＣｉｂａ  Ｇｅｉｇｙ社によって商品名（登録商標）Ｔｉｎｕｖｉｎ  ３１２で入手可能であり、または２−エトキシ−５−ｔｅｒｔ−ブチル−２’−エチル−シュウ酸ジアニリドが使用される。
【００３５】
これらの光安定剤もしくはＵＶ安定剤は、前記したような低分子量化合物として、安定化されるべきポリメタクリレート材料中に含まれていてよい。しかし、ＵＶ吸収性基は、マトリックスポリマー分子中で、重合可能なＵＶ吸収性化合物、例えばベンゾフェノン誘導体またはベンズトリアゾール誘導体、殊に上記のベンゾフェノン誘導体またはベンズトリアゾール誘導体のアクリル誘導体、メタクリル誘導体またはアリル誘導体との共重合後に共有結合されていてもよい。
【００３６】
ＵＶ安定剤（この場合、これは、化学的に様々なＵＶ安定剤の混合物であってもよい）の割合は、一般的に（メタ）アクリレートコポリマーに対して、０．０１質量％〜１０質量％、特に０．０１質量％〜５質量％、殊に０．０２質量％〜２質量％である。
【００３７】
ラジカル捕捉剤／ＵＶ安定剤の例として、ここでは、ＨＡＬＳ（Ｈｉｎｄｅｒｅｄ  Ａｍｉｎｅ  Ｌｉｇｈｔ  Ｓｔａｂｉｌｉｚｅｒ  ヒンダードアミン系光安定剤）の名称で公知である立体障害アミンが挙げられる。
【００３８】
この立体障害アミンは、塗料およびプラスチック、特にポリオレフィンプラスチックにおいて老化プロセスの抑制のために使用されてよい（Ｋｕｎｓｔｓｔｏｆｆｅ，７４（１９８４）１０，第６２０〜６２３頁；Ｆａｒｂｅ＋Ｌａｃｋ，９６年度，９／１９００，第６８９〜６９３頁）。ＨＡＬＳ化合物の安定化作用の要因となっているものは、該化合物中に含まれるテトラメチルピペリジン基である。この化合物クラスは、ピペリジン窒素上で非置換であってもよいし、アルキル基またはアシル基で置換されていてもよい。立体障害アミンは、ＵＶ範囲で吸収しない。前記立体障害アミンは、形成されたラジカルを捕捉するが、これとは反対にＵＶ吸収剤は、このラジカルを捕捉することができない。
【００３９】
混合物として使用されてもよい、安定化作用を有するＨＡＬＳ化合物の例は、以下のものである：
ビス−（２，２，６，６−テトラメチル−４−ピペリジル）−セバケート、８−アセチル−３−ドデシル−７，７，９，９−テトラメチル−１，３，８−トリアザスピロ［４．５］−デカン−２，５−ジオン、ビス−（２，２，６，６−テトラメチル−４−ピペリジル）−スクシネート、ポリ−（Ｎ−β−ヒドロキシエチル−２，２，６，６−テトラメチル−４−ヒドロキシ−ピペリジン−コハク酸エステル）またはビス−（Ｎ−メチル−２，２，６，６−テトラメチル−４−ピペリジル）−セバケート。
【００４０】
ラジカル捕捉剤／ＵＶ安定剤は、本発明によるポリマー混合物中で、（メタ）アクリレートコポリマーに対して、０．０１質量％〜１５質量％の量で、特に０．０２質量％〜１０質量％の量で、殊に０．０２質量％〜５質量％の量で使用される。
【００４１】
酸化防止剤
酸化防止剤として、立体障害フェノールまたはホスファイトもしくはホスホナイトが使用されてよい。商業上は、この製品は、Ｃｉｂａ社によってＩｒｇａｎｏｘ（登録商標）およびＩｒｇａｆｏｓ（登録商標）の銘柄でもたらされている。
【００４２】
キャスティング法
例えば、セルキャスト法によって製造されるプラスチック基体に適した（メタ）アクリル混合物は、型内に導入され、かつ重合される。この種の（メタ）アクリル混合物は、一般的に前記（メタ）アクリレート、殊にメチルメタクリレートを有する。更に、（メタ）アクリル混合物は、前記コポリマーならびに殊に粘度の調節のために、ポリマー、殊にポリ（メタ）アクリレートを含有していてよい。セルキャスト法によって製造されるポリマーの分子量Ｍwの質量平均は、一般的に、型材料において使用されるポリマーの分子量よりも高い。それによって、一連の公知の利点がもたらされる。一般的に、セルキャスト法によって製造されるポリマーの分子量の質量平均は、５０００００〜１０００００００ｇ／ｍｏｌの範囲内にあるが、それによって制限が生じるわけではない。
【００４３】
更に、本発明の光導電層は、キャスティング法によって製造されてよい。その際に、適したアクリル樹脂混合物は、型内に導入され、かつ重合される。
【００４４】
適したアクリル樹脂は、例えば
１．メチルメタクリレート４０質量％〜９９．９９９質量％、
２．コモノマー０質量％〜５９．９９９質量％、
３．（１）または（２）中で可溶性のポリマー０質量％〜５９．９９９質量％、
４．１つ以上の蛍光染料０．００１質量％〜０．１質量％
を含み、この場合成分１）〜４）は、合計して１００質量％をもたらす。
【００４５】
更に、アクリル樹脂は、重合に必要な開始剤を有する。成分１〜４ならびに開始剤は、適したポリメチルメタクリレート成形材料の製造にも使用される化合物に相当する。
【００４６】
硬化のために、例えば包囲するひもで密閉される２枚のガラス板の間でプラスチック板の重合が行なわれる、いわゆるセルキャスト法（例えば、ドイツ連邦共和国特許第２５４４２４５号明細書、欧州特許第５７０７８２号明細書または欧州特許出願公開第６５６５４８号明細書参照）が使用されうる。
【００４７】
好ましいプラスチック基体は、Ｅｖｏｎｉｋ  Ｒｏｅｈｍ  ＧｍｂＨ社によって商業的にＰＬＥＸＩＧＬＡＳ（登録商標）ＧＳの商品名で入手することができる。プラスチック基体の寸法は、例えば（長さ×幅×厚さ）長さ２ｍ、幅３ｍであり、かつ厚さは、１．５ｍｍ〜２００ｍｍであり、好ましいのは、２ｍｍ〜２０ｍｍの厚さ範囲を有する板であり、特に好ましいのは、３ｍｍ〜１０ｍｍの厚さ範囲内の板である。
【００４８】
使用される染料
蛍光染料
染料として、ＢＡＳＦ社のＬｕｍｏｇｅｎ（登録商標）シリーズ、Ｅｘｃｉｔｏｎ社のローダミン、ＬＤＳ（登録商標）シリーズからのペリレン誘導体、テリレン誘導体およびリレン誘導体のタイプの染料、例えばＬａｍｂｄａｃｈｒｏｍｅ（登録商標）およびＥｘｃｉｔｏｎ（登録商標）の置換ピラン（例えば、ＤＣＭ）、クマリン（例えば、Ｃｏｕｍａｒｉｎ  ３０、Ｃｏｕｍａｒｉｎ  １、Ｃｏｕｍａｒｉｎ  １０２等）、オキサジン（例えば、ＮｉｌｂｌａｕまたはＮｉｌｂｌａｕ  Ａとも呼称される）、ピリジン、スチレン誘導体、ジオキサジン、ナフタルイミド、チアジン、スチルベンおよびシアニン（例えば、ＤＯＤＣＩ）のタイプの染料が使用されてよい。ペリレン誘導体、テリレン誘導体およびリレン誘導体のタイプの染料は、ＷＯ  ２００７／０３１４４６中に記載されている。
【００４９】
また、ランタニドの錯体化合物ならびにナノスコピック半導体構造、いわゆる量子ドット、例えばセレン化カドミウム、硫化カドミウム、硫化亜鉛、セレン化鉛、硫化鉛等をベースとする量子ドットは、そのために適している。量子ドットの製造および使用は、米国特許第２００７／０１３２０５２号明細書、米国特許第２００７／０１７４９３９号明細書、ＷＯ  ０２２９１４０、ＷＯ  ２００４０２２６３７、ＷＯ  ２００６０６５０５４およびＷＯ  ２００７０７３４６７に記載されている。
【００５０】
ランタニドの錯体化合物は、カナダ国特許第２００７２５８９５７５号明細書、欧州特許第０７６７９１２号明細書およびＷＯ  ９８３９８２２ならびにＡｐｐｌ．Ｐｈｙｓ．Ｌｅｔｔ．９１，０５１９０３（２００７），第２３回ヨーロッパ光起電性太陽エネルギー会議  ２３ｒｄ  Ｅｕｒｏｐｅａｎ  Ｐｈｏｔｏｖｏｌｔａｉｃ  Ｓｏｌａｒ  Ｅｎｅｒｇｙ  Ｃｏｎｆｅｒｅｎｃｅ，バレンシアにて、７００（２００８），Ａｍ．Ｃｈｅｍ．Ｓｏｃ．（２００７），ＤＯＩ  １０．１０２１／ｊａ０７００５８ｅに記載されている。
【００５１】
フォトニック層
フォトニック層は、プラスチック成形体上に配置されており、したがって、太陽光は、この層を最初に通り抜けなければならず、その後に蛍光染料は、プラスチック成形体中で励起され、蛍光を生じうる。
【００５２】
フォトニック層または波長に依存するミラーとして、例えばバンドパスフィルターまたはエッジフィルターとして構成されていてよい干渉フィルター（Ｓｔａｃｋ  Ｆｉｌｔｅｒ，Ｒｕｇａｔｅ  Ｆｉｌｔｅｒ，Ｎｏｔｃｈ  Ｆｉｌｔｅｒ等）が公知である。これらは、例えば様々な屈折率を有する、複数の薄手の誘電性層を基板上に析出させることによって製造される（Ｏｌａｆ  Ｓｔｅｎｚｅｌ，"Ｔｈｅ  Ｐｈｙｓｉｃｓ  ｏｆ  Ｔｈｉｎ  Ｆｉｌｍ  Ｏｐｔｉｃａｌ  Ｓｐｅｃｔｒａ"，Ｓｐｒｉｎｇｅｒ−ＶｅｒｌａｇおよびＮ．Ｋａｉｓｅｒ，Ｈ．Ｋ．Ｐｕｌｋｅｒ，"Ｏｐｔｉｃａｌ  Ｉｎｔｅｒｆｅｒｅｎｃｅ  Ｃｏａｔｉｎｇｓ"，Ｓｐｒｉｎｇｅｒ−Ｖｅｒｌａｇ参照）。
【００５３】
この場合、個々の層の層厚は、一般的に光波長よりも小さい。
【００５４】
更なる可能性は、次の特許明細書に記載されている、フォトニック結晶の使用である（ドイツ連邦共和国特許第１００２４４６６号明細書、ドイツ連邦共和国特許第１０２０４３３８号明細書、ドイツ連邦共和国特許第１０２２７０７１号明細書、ドイツ連邦共和国特許第１０２２８２２８号明細書、ドイツ連邦共和国特許第１０２００４０５５３０３号明細書、米国特許第６８６３８４７号明細書、ＷＯ  ０２４４３０１、ドイツ連邦共和国特許第１０３５７６８１号明細書、ドイツ連邦共和国特許第１０２００４００９５６９号明細書、ドイツ連邦共和国特許第１０２００４０３２１２０号明細書、ＷＯ  ２００６０４５５６７、ドイツ連邦共和国特許第１０２４５８４８号明細書、ドイツ連邦共和国特許第１０２００６０１７１６３号明細書）。
【００５５】
これは、最も緊密な球体パッキン中に配置されている、小型の透明な、球面形の無機体または有機体である。この球体の寸法および離隔距離に応じて、前記光は、規定されたバンド幅で反射し、残りの光は、殆ど全体的に前記層を通過する。中空球体形の構造が使用されてもよい。更に、この構造は、逆オパール構造である。この場合、個々の球体形または中空球体形の構造は、反射すべき光波長の約１／３の直径を有する（光の入射角度および球体の離隔距離に依存する）。
【００５６】
レフレクター
プラスチック成形体の下で、場合によっては収率の向上のために、さらに光学反射する成形体、例えばミラーまたは白色フィルムまたは板が配置されていてよい。
【００５７】
太陽電池
太陽電池は、通常の材料から構成されていてよく、例えば、
・  シリコン太陽電池
単結晶シリコン（ｃ−Ｓｉ）、多結晶シリコン（ｍｃ−Ｓｉ）、アモルファスシリコン（ａ−Ｓｉ）、同様に多結晶シリコンとアモルファスシリコンとからなるタンデムセル、
・  ＩＩＩ−Ｖ族半導体の太陽電池
砒化ガリウム（ＧａＡｓ）、燐化ガリウムインジウム（ＧａＩｎＰ）、砒化ガリウムインジウム（ＧａＩｎＡｓ）、燐化ガリウムインジウムヒ素（ＧａＩｎＡｓＰ）、燐化ガリウムインジウム（ＧａＩｎＰ）、アンチモン化ガリウム（ＧａＳｂ）。
同様に、燐化ガリウムインジウムと砒化ガリウム、砒化ガリウムインジウムと燐化ガリウムインジウムヒ素、燐化ガリウムインジウムと砒化ガリウムインジウム、砒化ガリウムとアンチモン化ガリウム、または砒化ガリウムとゲルマニウムからなるタンデムセル（マルチプルソーラーセル）、または燐化ガリウムインジウムと砒化ガリウムとゲルマニウムまたは燐化ガリウムインジウムと砒化ガリウムインジウムとアンチモン化ガリウムからなるトリプルセル（トリプルソーラーセル）。
・  ＩＩ−ＶＩ族半導体の太陽電池
テルル化カドミウム（ＣａＴｅ）、硫化カドミウム（ＣｄＳ）。
・  Ｉ−ＩＩＩ−Ｖ族半導体の太陽電池
ＣＩＳセル、二セレン化銅インジウム（ＣｕＩｎＳｅ2）または二硫化銅インジウム（ＣｕＩｎＳ2）
ＣＩＧＳセル：二セレン化銅インジウムガリウム（ＣｕＩｎＧａＳｅ2）
二セレン化銅ガリウム（ＣｕＧａＳｅ2）、二硫化銅ガリウム（ＣｕＧａＳ2）。
・  更に、有機材料をベースとする太陽電池のさらに新規の開発が存在する。
【００５８】
次表は、太陽電池のための半導体の若干の例を示す。記載された値は、半導体のエネルギーギャップのエネルギーと等しいエネルギーを供給する光の波長に相当し、すなわちこの光で半導体は、太陽電池として最も有効である（蛍光変換型セルは、前記波長に合わせられる）。
【００５９】
2013534261.tif 000003
【図面の簡単な説明】
【００６０】
【図１】実施例１による均一に着色された蛍光コレクターを有する太陽電池の構造を示す略図。
【図２】実施例２による多重に着色された蛍光コレクターを有する太陽電池の構造を示す略図。
【図３】蛍光測定の原理を示す略図。
【００６１】
図１および図２は、蛍光コレクター（２、２１〜２３）の上面上に場合によりフォトニック成形体（１）が装備され、かつ該蛍光コレクターの下面上に場合によりレフレクター、例えばミラーまたは白色板（３）が装備されている当該蛍光コレクター上での太陽電池（４、４１〜４３）の配置を例示的に示す。
【００６２】
発明の実施
【実施例】
【００６３】
例
次の例は、本発明の説明およびよりいっそう良好な理解のために使用されるが、しかし、これに制限されるものではない。
【００６４】
ルミネセントソーラーコンセントレーターの製造についての記載
参考例Ｒ１：均一に着色された板の製造
プレポリマーのメチルメタクリレートシロップ１０００質量部（粘度約１０００ｃＰ）中に、２，２’−アゾビス−（２，４−ジメチルバレロニトリル）１質量部を溶解する。
【００６５】
引続き、
ルモゲンイエロー（Ｌｕｍｏｇｅｎ  Ｇｅｌｂ）０８３  （ＢＡＳＦ社）  ０．１５質量部、
ルモゲンオレンジ（Ｌｕｍｏｇｅｎ  Ｏｒａｎｇｅ）２４０  （ＢＡＳＦ社）  ０．１６質量部、
ルモゲンレッド（Ｌｕｍｏｇｅｎ  Ｒｏｔ）３０５  （ＢＡＳＦ社）  ０．４０質量部
からなる混合物を添加する。
【００６６】
このバッチ量を強力に攪拌し、厚さ１０ｍｍのひもで距離をとったケイ酸塩ガラスチャンバー中に充填し、および水浴中で４５℃で約１６時間、重合する。最終重合を熱処理キャビネット中で１１５℃で約４時間行なう。
【００６７】
厚さ１０ｍｍの均一な赤色の蛍光板が得られる。
【００６８】
参考例Ｒ２：３つの層を有する装置
緑色のカバー：
プレポリマーのメチルメタクリレートシロップ１０００質量部（粘度約１０００ｃＰ）中に、２，２’−アゾビス−（２，４−ジメチルバレロニトリル）１質量部を溶解する。
【００６９】
引続き、
ルモゲンイエロー（Ｌｕｍｏｇｅｎ  Ｇｅｌｂ）０８３  （ＢＡＳＦ社）  ０．１５質量部
を添加する。
【００７０】
このバッチ量を強力に攪拌し、厚さ３ｍｍのひもで距離をとったケイ酸塩ガラスチャンバー中に充填し、および水浴中で４５℃で約１６時間、重合する。最終重合を熱処理キャビネット中で１１５℃で約４時間行なう。
【００７１】
赤色のカバー：
プレポリマーのメチルメタクリレートシロップ１０００質量部（粘度約１０００ｃＰ）中に、２，２’−アゾビス−（２，４−ジメチルバレロニトリル）１質量部を溶解する。
【００７２】
引続き、
ルモゲンレッド（Ｌｕｍｏｇｅｎ  Ｒｏｔ）３０５  （ＢＡＳＦ社）  ０．４０質量部
を添加する。
【００７３】
このバッチ量を強力に攪拌し、厚さ３ｍｍのひもで距離をとったケイ酸塩ガラスチャンバー中に充填し、および水浴中で４５℃で約１６時間、重合する。最終重合を熱処理キャビネット中で１１５℃で約４時間行なう。
【００７４】
内部層：
プレポリマーのメチルメタクリレートシロップ１０００質量部（粘度約１０００ｃＰ）中に、２，２’−アゾビス−（２，４−ジメチルバレロニトリル）１質量部を溶解する。
【００７５】
引続き、
ルモゲンオレンジ（Ｌｕｍｏｇｅｎ  Ｏｒａｎｇｅ）２４０  （ＢＡＳＦ社）  ０．１６質量部
を添加する。
【００７６】
このバッチ量を強力に攪拌し、緑色のカバーと赤色のカバーとから形成された、厚さ３ｍｍのひもで距離をとったチャンバー中に充填し、および水浴中で４５℃で約１６時間、重合する。最終重合を熱処理キャビネット中で１１５℃で約４時間行なう。
【００７７】
全厚９ｍｍを有する、三層の蛍光板が得られる。
【００７８】
結果
実施例１および２（参考例Ｒ１およびＲ２）の試験から、試験体を約１０×１０ｍｍの寸法で切断し、および全ての縁部を研磨した。引続き、蛍光強度を蛍光スペクトル光度計ＬＳ−５５（Ｐｅｒｋｉｎ  Ｅｌｍｅｒ社）で測定した。励起のために、日光に類似のキセノン光源を使用した。
【００７９】
最大の強度および属する波長は、第１表に載っている。
【００８０】
【表１】
2013534261.tif 000004
【００８１】
Ｒ２による試験は、明らかにより高い強度を示す。
【００８２】
更に、蛍光色に着色されたＰＬＥＸＩＧＬＡＳ（登録商標）試験体の長時間安定性のための試験を実施した。環境制御試験は、規格ＤＩＮ  ＥＮ  ＩＳＯ  ４８９２  第２部，サイクル１bにより行なった。この場合、この試験体は、調整された環境条件（温度、空気湿度およびぬれ）でフィルターを装着したキセノン灯照射に晒す。
【００８３】
2013534261.tif 000005
【００８４】
感湿性試験材料には、（６５±１０）％の相対空気湿度が推奨される。
【００８５】
試験体は、６５±３℃の最大温度に加熱する。
【００８６】
実施例Ｂ１〜Ｂ３および比較例Ｖ１〜Ｖ３のための試験体を参考例Ｒ１の方法と同様に製造した。
【００８７】
【表２】
2013534261.tif 000006
【００８８】
値は、安定化された試験体が１００００時間の耐候試験の後に、安定化されていない試験体と比較して蛍光強度の明らかな増大を示すことを示す。
【００８９】
試験体を蛍光スペクトル光度計ＬＳ５５（製造業者：Ｐｅｒｋｉｎ  Ｅｌｍｅｒ社）で測定した。その際、白色の人口の太陽光を試験体の面上に入射し、縁部から漏れる光信号を測定する。測定値として、測定信号のピーク高さを取った。
【００９０】
参考例Ｒ４：光安定剤なしに均一に着色された板の製造
オレンジ色のカバー：
プレポリマーのメチルメタクリレートシロップ１０００質量部（粘度約１０００ｃＰ）中に、２，２’−アゾビス−（２，４−ジメチルバレロニトリル）１質量部を溶解する。
【００９１】
引続き、
ルモゲンオレンジ（Ｌｕｍｏｇｅｎ  Ｏｒａｎｇｅ）２４０  （ＢＡＳＦ社）  ０．５質量部
を添加する。
【００９２】
このバッチ量を強力に攪拌し、厚さ３ｍｍのひもで距離をとったケイ酸塩ガラスチャンバー中に充填し、および水浴中で４５℃で約１６時間、重合する。最終重合を熱処理キャビネット中で１１５℃で約４時間行なう。
【００９３】
比較例Ｖ４：不適当な光安定剤を用いて均一に着色された板の製造（比較例）
オレンジ色のカバー：
プレポリマーのメチルメタクリレートシロップ１０００質量部（粘度約１０００ｃＰ）中に、２，２’−アゾビス−（２，４−ジメチルバレロニトリル）１質量部を溶解する。
【００９４】
引続き、
チヌビン（Ｔｉｎｕｖｉｎ）Ｐ  １．０質量部および
ルモゲンオレンジ（Ｌｕｍｏｇｅｎ  Ｏｒａｎｇｅ）２４０  （ＢＡＳＦ社）  ０．５質量部
を添加する。
【００９５】
このバッチ量を強力に攪拌し、厚さ３ｍｍのひもで距離をとったケイ酸塩ガラスチャンバー中に充填し、および水浴中で４５℃で約１６時間、重合する。最終重合を熱処理キャビネット中で１１５℃で約４時間行なう。
【００９６】
実施例Ｂ５：適当な光安定剤を用いて均一に着色された板の製造
オレンジ色のカバー：
プレポリマーのメチルメタクリレートシロップ１０００質量部（粘度約１０００ｃＰ）中に、２，２’−アゾビス−（２，４−ジメチルバレロニトリル）１質量部を溶解する。
【００９７】
引続き、
ＳＡＮＤＵＶＯＲ  ＶＳＵ  １．０質量部および
ルモゲンオレンジ（Ｌｕｍｏｇｅｎ  Ｏｒａｎｇｅ）２４０  （ＢＡＳＦ社）  ０．５質量部
を添加する。
【００９８】
このバッチ量を強力に攪拌し、厚さ３ｍｍのひもで距離をとったケイ酸塩ガラスチャンバー中に充填し、および水浴中で４５℃で約１６時間、重合する。最終重合を熱処理キャビネット中で１１５℃で約４時間行なう。
【００９９】
実施例Ｂ６：適当な光安定剤を用いて均一に着色された板の製造
オレンジ色のカバー：
プレポリマーのメチルメタクリレートシロップ１０００質量部（粘度約１０００ｃＰ）中に、２，２’−アゾビス−（２，４−ジメチルバレロニトリル）１質量部を溶解する。
【０１００】
引続き、
チヌビン（Ｔｉｎｕｖｉｎ）３２０  １．０質量部および
ルモゲンオレンジ（Ｌｕｍｏｇｅｎ  Ｏｒａｎｇｅ）２４０  （ＢＡＳＦ社）  ０．５質量部
を添加する。
【０１０１】
このバッチ量を強力に攪拌し、厚さ３ｍｍのひもで距離をとったケイ酸塩ガラスチャンバー中に充填し、および水浴中で４５℃で約１６時間、重合する。最終重合を熱処理キャビネット中で１１５℃で約４時間行なう。
【０１０２】
結果
実施例９、１０、１１および１２（参考例Ｒ４、比較例Ｖ４、実施例Ｂ５およびＢ６）の試験から、試験体を約１０×５０ｍｍの寸法で切断し、および全ての縁部を研磨した。引続き、蛍光強度を蛍光スペクトル光度計ＬＳ−５５（Ｐｅｒｋｉｎ  Ｅｌｍｅｒ社）で測定した。励起のために、日光に類似のキセノン光源を使用した。
【０１０３】
最大の強度および属する波長は、第３表に載っている。
【０１０４】
【表３】
2013534261.tif 000007
【０１０５】
比較例４による試験は、明らかにより低い強度を示す。実施例５および６は、比較可能な強度またはより良好な強度を示すが、しかし、第２表の結果と同様に明らかにより良好な耐候挙動を示す。
【符号の説明】
【０１０６】
１  フォトニック層
２  均一に着色されたルミネセント蛍光コレクター
２１、２２、２３  多層状に着色されたルミネセント蛍光コレクター
３  レフレクター、例えばミラーまたは白色板
４、４１、４２、４３  蛍光コレクターに適合した太陽電池
３．１  光源
３．２  試験体の表面
３．３  試験体の縁部
３．４  検出器
【図１】
2013534261.tif 000009
【図２】
2013534261.tif 000010
【図３】
2013534261.tif 000011
【国際調査報告】
2013534261.tif 000012
2013534261.tif 000013
2013534261.tif 000014
2013534261.tif 000015